(57)【要約】【課題】強アルカリなどの薬品へのガラス相の溶出を抑え、機械的強度を維持しつつも快削性に優れたアルミナ質焼結体を提供する。【解決手段】Ａｌ２Ｏ３を９９．０〜９９．７５重量％以下、ＳｉＯ２を０．２５重量％以下、ＭｇＯを０．５０重量％以下およびＣａＯを０．２５重量％以下含有して成るアルミナ質焼結体において、上記アルミナ質焼結体の表面開気孔率が５％未満で平均開気孔径が５μｍ以下であり、３点曲げ抗折強度が３２０〜４５０ＭＰａである事を特徴とするアルミナ質焼結体。【特許請求の範囲】
【請求項１】
Ａｌ２Ｏ３を９９．０〜９９．７５重量％、ＳｉＯ２を０．２５重量％以下、ＭｇＯを０．５０重量％以下およびＣａＯを０．２５重量％以下含有して成るアルミナ質焼結体において、上記アルミナ質焼結体の表面開気孔率が５％未満で平均開気孔径が５μｍ以下であり、３点曲げ抗折強度が３２０〜４５０ＭＰａである事を特徴とするアルミナ質焼結体。
【請求項２】
上記アルミナ質焼結体のＳｉＯ２−ＭｇＯ−ＣａＯの３成分組成比において、ＳｉＯ２が５〜４０重量％、ＭｇＯが３０〜８０重量％、ＣａＯが５〜５０重量％である事を特徴とする請求項１に記載のアルミナ質焼結体。
【請求項３】
上記アルミナ質焼結体の表面開気孔標準偏差が１．０以下であることを特徴とする請求項１〜２に記載のアルミナ質焼結体。
【請求項４】
上記アルミナ質焼結体の平均結晶粒径が２．０μｍ〜１０．０μｍであることを特徴とする請求項１〜３に記載のアルミナ質焼結体。
【請求項５】
上記アルミナ質焼結体の破壊靭性値が４．３〜４．８ＭＰａ・ｍ１／２であることを特徴とする請求項１〜４に記載のアルミナ質焼結体。
【請求項６】
上記アルミナ質焼結体の見掛密度が３．９０×１０３ｋｇ／ｍ３以上であることを特徴とする請求項１〜５に記載のアルミナ質焼結体。
【発明の詳細な説明】
【技術分野】
【０００１】
本発明は耐食性を有し、快削性に優れるアルミナ質焼結体に関するものである。
【背景技術】
【０００２】
アルミナ質焼結体は金属材料に比べ耐食性、耐摩耗性に優れ、かつ原料であるアルミナが炭化珪素、窒化珪素、ジルコニアなどの他のセラミックス材料に比べ安価なため例えば摺動部材、粉砕部材、構造部材等の工業材料として広く使用されている。
【０００３】
また、ハロゲン系腐食ガス、またはそのプラズマ雰囲気に曝される真空チャンバーの内壁材、マイクロ波導入窓、フォーカスリング、クランプリング、サセプタ等の半導体製造装置用部材や液晶製造装置用部材、酸またはアルカリ溶液に接触する耐食性部材等にも使用されている。
【０００４】
このようなアルミナ焼結体としては、Ａｌ２Ｏ３を９０〜９９．９９重量％とＭｇＯを０．０１〜１０重量％とを含有し、Ａｌ２Ｏ３の平均結晶粒径および最大結晶粒径がそれぞれ１０〜５０μｍおよび７０μｍであり、３点曲げ抗折強度が２５０〜４５０ＭＰａであるアルミナ質焼結体が提案されている。
【０００５】
上記のアルミナ質焼結体であれば、十分な機械的強度を保持しつつ、高い快削性（高い加工性）を得ることができるとされている（特許文献１参照）。
【０００６】
また、主としてＡｌ２Ｏ３からなり、ＳｉＯ２が２０〜９０重量％、ＭｇＯが０〜７０重量％およびＣａＯが１０〜８０重量％の三成分からなる焼結体の各成分を合計量として０．１〜１．０重量％含有し、残部として実質的に不可避成分が０．３重量％以下であり、平均結晶粒径が０．５〜５．０μｍ、かさ密度３．７０×１０３ｋｇ／ｍ３以上、粉砕用ボールとして摩耗率が０．２％／ｈ以下である耐摩耗性、耐食性に優れるアルミナ質焼結体が提案されている（特許文献２参照）。
【特許文献１】特開２００３−２８６０６９号公報
【特許文献２】特開２００３−３２１２７０号公報
【発明の開示】
【発明が解決しようとする課題】
【０００７】
しかしながら、アルミナ質焼結体は金属材料と比較して高い耐食性を有しているが、Ａｌ２Ｏ３が９５重量％程度のアルミナ質焼結体では焼結助剤として添加するガラス成分が強アルカリなどの薬品やハロゲン系腐食ガス、またはそのプラズマ雰囲気に曝された際に溶出するといった問題があった。これを解決するためには焼結助剤の添加量を減らし高アルミナ質焼結体とすればガラス成分が減るため耐食性が向上するとされている。
【０００８】
しかしながら、Ａｌ２Ｏ３が９９重量％以上のアルミナ質焼結体を得ようとすると焼結助剤であるガラス成分が減るため焼成温度を高くする必要があり製造コストが高くなる課題があった。また、結晶粒径を小さくする事により、ガラス成分が存在する粒界の厚みが薄くなるため薬品などから浸食されにくくなるといった効果があるが、結晶粒径が小さくなり過ぎると過度に抗折強度や破壊靭性値が高くなり研削、研磨加工の際に多大な時間を要する課題があった。
【０００９】
ここで、特許文献１では、アルミナ質焼結体において快削性を得るためには平均結晶粒径が１０μｍ以上なければならないとしているが、耐食性を考えた場合、平均結晶粒径１０μｍ以上では不利であり、薬品に侵された際に脱落する粒子も大きくなることから脱落粒子による不具合を引き起こす課題があった。また平均結晶粒径が１０．０μｍを超えると鏡面加工するために時間が掛かったり、もしくは鏡面が得られないなどの課題があった。
【００１０】
また、特許文献２に記載のアルミナ質焼結体では、耐摩耗性を重視し平均結晶粒径を５．０μｍ以下としているが研削加工が必要な製品においては加工コストが増大する課題があった。
【００１１】
さらに、Ａｌ２Ｏ３の含有率が高く、緻密質なアルミナ質焼結体であっても、開気孔にバラツキがあり、表面開気孔率が大きい場合や、部分的に開気孔が大きい場合が多く見られ、それらの部分が存在すると強アルカリなどの薬品やハロゲン系腐食ガス、またはそのプラズマ雰囲気が開気孔の内部に入り込みやすく、ガラス成分の化学的溶出、脱粒に対しては非常に不利となっていた。
【課題を解決するための手段】
【００１２】
上記課題を解決するため本発明のアルミナ質焼結体は、Ａｌ２Ｏ３を９９．０〜９９．７５重量％、ＳｉＯ２を０．２５重量％以下、ＭｇＯを０．５０重量％以下およびＣａＯを０．２５重量％以下含有して成るもので、上記アルミナ質焼結体の表面開気孔率が５％未満で平均開気孔径が５μｍ以下であり、３点曲げ抗折強度が３２０〜４５０ＭＰａであることを特徴とする。
【００１３】
また、上記アルミナ質焼結体は、ＳｉＯ２−ＭｇＯ−ＣａＯの３成分組成比において、ＳｉＯ２が５〜４０重量％、ＭｇＯが３０〜８０重量％、ＣａＯが５〜５０重量％であることが好ましい。
【００１４】
また、上記アルミナ質焼結体の表面開気孔標準偏差は、１．０以下であることが好ましい。
【００１５】
また、上記アルミナ質焼結体の平均結晶粒径は２．０μｍ〜１０．０μｍであることが好ましい。
【００１６】
また、本発明のアルミナ質焼結体の破壊靭性値は、４．３〜４．８ＭＰａ・ｍ１／２であることが好ましい。
【００１７】
さらに、上記アルミナ質焼結体の見掛密度は、３．９０×１０３ｋｇ／ｍ３以上であることが好ましい。
【発明の効果】
【００１８】
本発明のアルミナ質焼結体は、Ａｌ２Ｏ３を９９．０〜９９．７５重量％以下、ＳｉＯ２を０．２５重量％以下、ＭｇＯを０．５０重量％以下およびＣａＯを０．２５重量％以下含有して成るアルミナ質焼結体であり、上記アルミナ質焼結体の表面開気孔率が５％未満で平均開気孔径が５μｍ以下となることから、耐食性に優れたアルミナ質焼結体を得ることができる。また、３点曲げ抗折強度が３２０〜４５０ＭＰａであるため構造材料として使用することができる。
【００１９】
また、上記アルミナ質焼結体は、ＳｉＯ２−ＭｇＯ−ＣａＯの３成分組成比において、ＳｉＯ２が５〜４０重量％、ＭｇＯが３０〜８０重量％、ＣａＯが５〜５０重量％であることからより耐食性に優れるアルミナ質焼結体を得ることができる。
【００２０】
また、上記アルミナ質焼結体の表面開気孔標準偏差が１．０以下であることから、表面開気孔径のバラツキが小さくなり浸食される粒界も少なくなり耐食性を向上させることができる。また、脱粒物を少なく、小さくする事にも有効である。さらに、開気孔径のバラツキが小さいことより抗折強度のバラツキも小さくすることができる。
【００２１】
また、上記アルミナ質焼結体の平均結晶粒径が２．０μｍ〜１０．０μｍであることから加工効率が良く、耐食性に優れるアルミナ質焼結体を得ることができる。さらに、脱粒物が小さいアルミナ質焼結体を得ることができる。
【００２２】
また、上記アルミナ質焼結体の破壊靭性値が４．３〜４．８ＭＰａ・ｍ１／２であると、構造部材として使用する際に十分な強度が得られると同時に、加工性に優れるアルミナ質焼結体を得ることができる。
【００２３】
また、上記アルミナ質焼結体の見掛密度が３．９０×１０３ｋｇ／ｍ３以上であると、表面開気孔率、平均開気孔径、平均開気孔径標準偏差を小さくすることができ、耐食性、機械的強度を向上させることができる。
【発明を実施するための最良の形態】
【００２４】
以下、本発明の実施形態について詳細を説明する。
【００２５】
本発明のアルミナ質焼結体は、Ａｌ２Ｏ３を９９．０〜９９．７５重量％以下、ＳｉＯ２を０．２５重量％以下、ＭｇＯを０．５０重量％以下およびＣａＯを０．２５重量％以下と、ＳｉＯ２、ＭｇＯおよびＣａＯのガラス成分量を少なくしてあることから、強アルカリなどの溶液、腐食性ガスまたはプラズマ雰囲気に曝されてもガラス成分の浸食もしくは溶出が少なくなる。
【００２６】
さらに、アルミナ質焼結体の表面開気孔の内部には、ガラス成分が多く存在する。そこで、アルミナ質焼結体の表面の表面開気孔率を５％未満で表面開気孔径を５μｍ以下とすることで、アルミナ質焼結体の表面積を少なくまたは小さくすることができ、アルミナ質焼結体の耐食性を向上させることができる。
【００２７】
また、表面化気孔率および表面開気孔径が上記の範囲であると、アルミナ質焼結体に負荷が掛かった場合でも、表面開気孔に応力が集中しにくくなり高い強度のアルミナ質焼結体を得ることができる。
【００２８】
また、本発明のアルミナ質焼結体は、３点曲げ抗折強度が３２０〜４５０ＭＰａであることを特徴としている。抗折強度が３２０ＭＰａを下回ると機械的強度を有する構造材料に使えないおそれがある。また、３点曲げ抗折強度が４５０ＭＰａを超えると加工性が低下するおそれがあるからである。
【００２９】
ここで、３点曲げ抗折強度はＪＩＳ  Ｒ  １６０１に規定されている方法に準拠して行ったものである。
【００３０】
さらに、上記アルミナ質焼結体は、ＳｉＯ２−ＭｇＯ−ＣａＯの３成分組成比において、ＳｉＯ２が５〜４０重量％、ＭｇＯが３０〜８０重量％、ＣａＯが５〜５０重量％であることが望ましい。これは、ＭｇＯが３０重量％未満となりＳｉＯ２が４０重量％以上もしくはＣａＯが５０重量％以上となった場合、ガラス成分が多くなり過度に粒成長が促進され目標とする平均結晶粒径の範囲２．０μｍ〜１０．０μｍからはずれるためであり、また、ＭｇＯが８０重量％より多くなると焼結活性が落ち、焼結しても平均結晶粒径が小さくなるためである。
【００３１】
特に耐食性の観点からは、ＳｉＯ２が１０〜３０重量％、ＭｇＯが４０〜６０重量％、ＣａＯが１０〜３０重量％であることが好ましく、加工性の観点からは、ＳｉＯ２が１０〜４０重量％、ＭｇＯが３０〜５５重量％、ＣａＯが１０〜４０重量％であることが好ましい。
【００３２】
また、本発明のアルミナ質焼結体は、表面開気孔径標準偏差が１以下であることが好ましい。表面開気孔の標準偏差が大きいという事は開気孔径のバラツキが大きい事を意味するため必然的に大きい開気孔が存在する事になる。大きい開気孔は前述したように耐食性、３点曲げ抗折強度の低下を招くためである。
【００３３】
また、上記アルミナ質焼結体の表面開気孔標準偏差が１．０以下であることから、表面開気孔径のバラツキが小さくなり浸食される粒界も少なくなり耐食性を向上させることができる。また、仮に脱粒物が生じても、それを小さくする事にも有効である。さらに、開気孔径のバラツキが小さいことより抗折強度のバラツキも小さくすることができる。
【００３４】
また、平均結晶粒径の小さい緻密な焼結体を得る事も耐食性を向上させる上で重要である。これは、平均結晶粒径が大きい焼結体に比べ結晶粒径が小さい焼結体は粒界表面積が大きくなり、そのアルミナ結晶を均等に覆うために薄く伸びていると考えられる。つまり、粒界厚みが薄くなる事で薬品に浸食されにくくなるのである。また、粒界が薬品に侵食された場合でも脱粒する粒子は結晶が小さいため小さくなる。このような効果を得るためには平均結晶粒径は１０μｍ以下である事が好ましい。
【００３５】
焼成後、研削加工を必要とするような場合は平均結晶粒径を２．０μｍ以上にする事がより好ましい。平均結晶粒径が２．０μｍ以下になると、抗折強度、破壊靭性値がともに大きくなり、加工性が低下する。しかしながら、結晶粒径が１０．０μｍより大きくなると粒界面積が小さくなる事で粒界厚みが増し粒界のガラス成分が薬品に侵されやすくなり耐食性が低下し脱粒物のサイズも大きくなるため、平均結晶粒径は２．０μｍ〜１０．０μｍであることが好ましい。
【００３６】
さらに加工性を重視し、快削性を向上させようとするならば、平均結晶粒径は５．０μｍ〜１０．０μｍであることがより好ましい。こうする事で耐食性を維持しつつも加工性に優れたアルミナ質焼結体が得られる。
【００３７】
また、構造材料、耐摩耗性部材などに使用するならば破壊靭性値は４．３〜４．８ＭＰａ・ｍ１／２である事が好ましい。破壊靭性値は４．３ＭＰａ・ｍ１／２を下回ると機械的強度不足である。また、４．８ＭＰａ・ｍ１／２を上回ると快削性にかけてしまう。
【００３８】
また、破壊靭性値が４．３ＭＰａ・ｍ１／２以下になると機械的強度を必要とする構造材料に使用できないおそれがある。一方、破壊靭性値が４．８ＭＰａ・ｍ１／２を超えると加工性が低下するおそれがある。破壊靭性値の測定はＪＩＳ  Ｒ  １６０７に規定されている方法に準拠して行ったものである。
【００３９】
更に上記アルミナ質焼結体の見掛密度が３．９０×１０３ｋｇ／ｍ２以上である事が好ましい。つまり、見掛密度が３．９０×１０３ｋｇ／ｍ２以上であると、アルミナ質焼結体表面の開気孔の体積が小さくなる事になる。従って表面開気孔率、平均開気孔径、平均開気孔径標準偏差を小さくする事が出来るので耐食性、機械的強度がともに上昇する。
【００４０】
ここで、本発明のアルミナ質焼結体の製造方法関して説明する。
【００４１】
まず、平均粒径０．３〜３．０μｍのアルミナ粉末に、ＳｉＯ２、ＭｇＯおよびＣａＯを所定量配合し水などの溶媒と共に湿式にで粉砕および混合を行う。
【００４２】
次いで、成形用バインダーとして、ポリビニルアルコール、アクリル樹脂、ポリエチレングリコール、トリエチレングリコール、ワックスエマルジョン等を添加しさらに混合した後にスラリーを得る。
【００４３】
ここで、成形用バインダーの添加量は粉末に対し２％〜８％とする。２％以下では成形体の強度や可とう性が得られず脆い成形体となる。また、８％以上であると焼成の際に脱バインダー性が悪くクラックなどの不具合が出るおそれがある。好ましくは４％〜６．５％である。また、ポリビニルアルコールの量はポリエチレングリコールの４分の１以下の添加量とする。前記の添加量とすることにより、顆粒の潰れ性が良好であり単純な１軸プレス成形においても表面開気孔の状態を良好にする事できるからである。
【００４４】
なお、鋳込成形、射出成形、もしくはドクターブレード法などのテープ成形法の場合は、得られたスラリーを用いて所定の形状を有する成形体を得る。一方、金型内に充填して成形するプレス成形、もしくはラバープレス成形法等の方法で成形体を得る場合は、得られたスラリーを噴霧乾燥などの方法により乾燥した後に造粒し成形用の顆粒を得る。
【００４５】
さらに、得られた成形体を、１５８０〜１７２０℃の温度で焼成することにより本発明のアルミナ質焼結体を得ることができる。
【実施例】
【００４６】
（実施例１）
上記のように耐薬品性を有しながらも、加工性に優れたアルミナ質焼結体を得るために開気孔の状態、機械的強度、結晶粒径を調べる実験を行った。
【００４７】
本実験では、焼成助剤としてＳｉＯ２、ＭｇＯ、およびＣａＯを用い、Ａｌ２Ｏ３含有量を９９．０〜９９．７重量％の範囲で異ならせて粉末顆粒を作製し、プレス成形にて成形圧１００ＭＰａの条件で成形した後、１６５０℃の酸化雰囲気下で焼成し、見掛密度、平均結晶粒径、３点曲げ抗折強度、破壊靭性値、表面開気孔率、平均開気孔径、平均開気孔径標準偏差、耐薬品性について評価した。それぞれの評価方法は以下に示すとおりである。
【００４８】
上記のように焼成し得られたアルミナ質焼結体をＲａ０．１μｍ以下の鏡面加工を施した後、金属顕微鏡の画像をＣＣＤカメラで取り込み、ＬＵＺＥＸ画像解析を用いて倍率２００倍、測定面積２．２５×１０−２ｍｍ２の条件にて計２０回測定し、表面開気孔率、平均開気孔径を調べた。
【００４９】
また、ｐＨ１２の強アルカリ性のＮａＯＨ溶液を準備し、アルミナ質焼結体を水温２０℃の強アルカリ液に投入し３日間放置して得られた溶液をＩＣＰ発光分光分析装置（セイコー電子工業製ＪＹ３８Ｐ２型）にて、Ｃａ、Ｓｉ、Ｍｇの定量分析を行った。
【００５０】
そして、ＩＣＰ発光分光分析による定量分析にて得られたＳｉ、Ｍｇ、Ｃａのガラス溶出量の合計が、０．１ｐｐｍ／（ｃｍ２・日）以下であったものを好適として◎で表し、０．１ｐｐｍ／（ｃｍ２・日）より多く０．１４未満であるものを良好として○で示し、０．１４ｐｐｍ／（ｃｍ２・日）以上０．２０ｐｐｍ／（ｃｍ２・日）未満であるものを不良として△で示し、０．２０ｐｐｍ／（ｃｍ２・日）以上であるものを更に不適な×で示した。
【００５１】
結果を表１に示す。
【表１】
2005239463.tif 000002
【００５２】
表１から分かるように、Ｎｏ．３〜７、Ｎｏ．１１〜１３のようにＳｉＯ２もしくはＣａＯが０．２５％上添加した焼結体は粒成長しすぎて平均結晶粒径が１０．０μｍを超えてしまい、耐食性も低下する。
【００５３】
また、ＳｉＯ２、ＭｇＯ、ＣａＯの３成分組成においてＭｇＯの組成比が８０．０％以上の試料ではガラス成分が少ないため、焼結が進まず、見掛密度が低い。また、それに伴い表面開気孔率、平均開気孔径の状態も悪くなる。この傾向はアルミナ純度が低くなるほど強くなる。
【００５４】
一方、ＭｇＯの比率が低く、ＳｉＯ２の比率が４０％以上もしくはＣａＯの比率が５０％の試料では粒成長が進み平均結晶粒径が１０μｍ以上になるため、耐食性が低下している。
【００５５】
これに対し、本発明範囲内の試料に関しては結晶粒径が２．０〜１０．０μm、見掛密度が３．９０×１０３ｋｇ／ｍ３以上、開気孔率が５％以下、開気孔径が５μm以下であり、開気孔標準偏差が１．０以下であるためガラス溶出量が０．１ｐｐｍ以下となる。
【００５６】
故に、９９％純度の耐食性を有するアルミナ質焼結体においてはＮｏ．８のようにＳｉＯ２を０．２５重量％以下、ＭｇＯを０．４〜０．５重量％、ＣａＯを０．２５％以下にすることが好ましい。
【００５７】
また、ＭｇＯを３０％〜６０％とする事でガラス溶出量０．１ｐｐｍ以下で且つ、平均結晶粒径が５μｍ〜１０μｍの快削性を有したアルミナ質焼結体を得る事できるため好ましい。
【００５８】
さらにアルミナ純度を９９．５％とし、ＳｉＯ２が１０％〜３０％、ＭｇＯが５０％〜６０％、ＣａＯが１０％〜３０％とすることで、見掛密度が高く、機械的強度が強く、耐食性に優れたアルミナ質焼結体が得られるため好ましい。
【００５９】
（実施例２）
次に表２のようにアルミナ純度を９９．５％としＳｉＯ２−ＭｇＯ−ＣａＯの組成を振り、それぞれの組成において最も見掛密度が上昇する温度で焼成し、快削性と表面粗さを評価するための試料を用意した。
【００６０】
調製した焼結体を平面研削盤のメタルホイールダイヤモンド研削ツール（直径３００ｍｍ）によって、ホイール周速１８００ｍ／分、平面研削盤のテーブル移動速度１５０ｍｍ／分、切り込み量０．５ｍｍで研削する。この研削時に被研削面の法線方向に向かって研削ツールに加わる抵抗値を研削抵抗値（Ｎ）とする。研削抵抗値が２５Ｎ未満であり、特に優れていると判断された試料については判定欄に◎を、２５〜３０Ｎの好適であると判断できる試料については○を、３１以上の試料については不適であるとし×を記入した。
【００６１】
また、表面（又は鏡面）は摺動部材などでは必要な特性であるため、表面（又は鏡面）の出やすさを判定するため、粒度＃４００のダイヤモンドホイールで研削加工した後の表面粗さＲａについても測定した。一般に＃４００くらいの砥石で研磨した際の表面粗さが低いものは鏡面が出やすいと考えられるため、この実験は表面（又は鏡面）の出やすさを判定するため一つの指標になる。表面の出にくい焼結体は表面を出すためにダイヤモンド研削ツールの粒度を細かくする作業を何度か繰り返す必要があるため生産性に欠ける。
【００６２】
表面粗さはＪＩＳ  Ｂ  ０６０１に準拠して測定した。
【００６３】
結果を表２に示す。
【表２】
2005239463.tif 000003
【００６４】
表２にあるように、Ｎｏ．４２ではＭｇＯの比率が高すぎて焼結させるために高温を要する。また、ＭｇＯ比率が高いために粒成長が過度に抑制され、それに伴い機械的強度も過度に高くなり研削抵抗値が高くなりすぎてしまっている。
【００６５】
また、ＭｇＯ比率が低くＳｉＯ２、ＣａＯの比率が高いＮｏ．４３，４４は平均結晶粒径が大きくなり研削抵抗値が良好に下がっている。しかし、実施例１で述べたように、このような組成のアルミナ質焼結体では耐食性に劣るため好ましくない。
【００６６】
一方、本発明の組成規定範囲であるＮｏ．４５〜５０は快削性を有しており、尚かつ＃４００のダイヤモンドホイールで研削した後の表面粗さＲａが０．３５μｍ以下であり、加工しやすく表面（又は鏡面）の出やすい特徴を持つ。
【００６７】
また、ＳｉＯ２が１０〜４０重量％、ＭｇＯが３０〜５５重量％、ＣａＯが１０〜４０重量％であることで研削抵抗値が２５Ｎ以下となりより好ましい。